(57)【要約】【課題】    銅または銅合金とニッケルを同時に有する電子基板から銅または銅合金をエッチングする工程において、銅または銅合金のエッチングを高選択的に行うことができるエッチング液を提供することを目的とする。【解決手段】    銅または銅合金とニッケルを同時に有する電子基板から銅または銅合金を選択的にエッチングする工程用のエッチング液であって、酸基を分子内に有するキレート剤（Ａ）、過酸化水素（Ｂ）、およびオキシエチレン鎖を分子内に有する界面活性剤（Ｃ）を必須成分とする銅または銅合金用エッチング液。【選択図】    図４
2012062572.tif 000002
【特許請求の範囲】
【請求項１】
銅または銅合金とニッケルを同時に有する電子基板から銅または銅合金を選択的にエッチングする工程用のエッチング液であって、酸基を分子内に有するキレート剤（Ａ）、過酸化水素（Ｂ）、およびオキシエチレン鎖を分子内に有する界面活性剤（Ｃ）を必須成分とする銅または銅合金用エッチング液。
【請求項２】
該キレート剤（Ａ）が、ホスホン酸基および／またはスルホン酸基を分子内に合計２個以上有する有機酸である請求項１記載のエッチング液。
【請求項３】
該キレート剤（Ａ）がカルボキシル基を分子内に２個以上有する有機酸である請求項１記載のエッチング液。
【請求項４】
該界面活性剤（Ｃ）が脂肪族アミンのエチレンオキサイド付加物である請求項１〜３いずれか記載のエッチング液。
【請求項５】
該キレート剤（Ａ）と過酸化水素（Ｂ）の重量比（Ａ）／（Ｂ）が１〜３０である請求項１〜４いずれか記載のエッチング液。
【請求項６】
該キレート剤（Ａ）と該界面活性剤（Ｃ）の重量比（Ａ）／（Ｃ）が１〜１００である請求項１〜５いずれか記載のエッチング液。
【請求項７】
請求項１〜６いずれか記載の銅または銅合金用エッチング液を用いて、銅または銅合金とニッケルを同時に有する電子基板から選択的に銅または銅合金をエッチングする工程を含むことを特徴とする電子基板の製造方法。
【発明の詳細な説明】
【技術分野】
【０００１】
本発明は電子基板から銅または銅合金をエッチングするエッチング液に関するものであって、特に銅または銅合金とニッケルからなる電極（バンプ）を有する電子基板から銅または銅合金を選択的にエッチングするエッチング液に関する。
【背景技術】
【０００２】
電子デバイスは性能向上のため素子の微細化、高密度化が進んでいるが、特に半導体デバイスでは微細化技術が限界に近づきつつある。高密度化の技術として従来のワイヤボンディング、フリップチップやバンプを用いて３次元構造のデバイスが実用化されているが、さらなる高密度化が望まれている。そこでシリコンを貫通している細いビアを作成し、銅などの導電体を充填し電極を作成する技術（ＴＳＶ技術）の開発が進んでいる（非特許文献１）。
【０００３】
一般的にＴＳＶ技術において銅を電極とする場合、シリコン基板に孔を空け、孔の内壁にシリコン酸化膜、チタン等のバリヤメタル層を作成した後、有機金属気相成長法や物理的気相成長法により銅のシード層を作成する（図１）。次に電極を形成する部位以外の銅のシード層の上にレジスト樹脂により保護膜を形成する（図２）。さらに保護膜が形成されていない部分に銅などの金属を埋め込み、バンプの形成が行われる。しかし、銅のままであると表面酸化現象などで接続信頼性が劣るため、一般的にニッケル層と金や錫および銀の合金からなる半田層がそれぞれ積層される（図３）。このあとレジスト樹脂を除去することでバンプが形成される（図４）。
【０００４】
ところで銅のシード層とバリヤメタル層はシリコン基板の孔の内部だけでなくシリコン基板表面にも形成されており、レジストを除去した後も残ったままである。このため、エッチング液により除去しなければならない（図５）。
【０００５】
このうち銅のシード層をウェットエッチングする方法として、硫酸と過酸化水素混合液などの酸と酸化剤からなるエッチング液を用いた方法が広く用いられている（特許文献１、特許文献２）。また、塩化第二銅や塩化第二鉄を含むエッチング液を用いた方法も広く知られている（特許文献３）。
【０００６】
しかしながら特許文献１〜３のようなエッチング方法では、電子基板に形成された銅のシード層をバンプ形成後にエッチングする場合、バンプ形成のために使用したニッケルもエッチングしてしまうため、バンプが変形するという問題があった。
【先行技術文献】
【非特許文献】
【０００７】
【非特許文献１】「三次元実装のためのＴＳＶ技術」（傳田精一著、２００９年、工業調査会発行）の１２〜１６頁
【特許文献】
【０００８】
【特許文献１】特開２０００−２８６５３１号公報
【特許文献２】特開２００９−１２０８７０号公報
【特許文献３】特開２００８−２８５７２０号公報
【発明の概要】
【発明が解決しようとする課題】
【０００９】
本発明は、銅または銅合金とニッケルを同時に有する電子基板から銅または銅合金をエッチングする工程において、銅または銅合金のエッチングを高選択的に行うことができるエッチング液を提供することを目的とする。
【課題を解決するための手段】
【００１０】
本発明者らは、上記の目的を達成するべく検討を行った結果、本発明に到達した。
すなわち、本発明は、銅または銅合金とニッケルを同時に有する電子基板から銅または銅合金を選択的にエッチングする工程用のエッチング液であって、酸基を分子内に有するキレート剤（Ａ）、過酸化水素（Ｂ）、およびオキシエチレン鎖を分子内に有する界面活性剤（Ｃ）を必須成分とする銅または銅合金用エッチング液；並びにこのエッチング液を用いて、銅または銅合金とニッケルを同時に有する電子基板から選択的に銅または銅合金をエッチングする工程を含むことを特徴とする電子基板の製造方法である。
【発明の効果】
【００１１】
本発明は銅または銅合金とニッケルを同時に有する電子基板から銅または銅合金をエッチングする工程において、銅または銅合金のエッチングを高選択的に行うことができる。
【図面の簡単な説明】
【００１２】
【図１】図１は、シリコン基板に孔を空け、孔の内壁にシリコン酸化膜、チタン層、銅シード層の各層が積層されている断面図である。
【００１３】
【図２】図２は、図１のシリコン基板の上にレジスト樹脂を塗布し保護膜を形成した後の断面図である。
【００１４】
【図３】図３は、図２のシリコン基板にさらに、ニッケルと金の金属を積層した後の断面図である。
【００１５】
【図４】図４は、図３のシリコン基板からレジスト樹脂を除去した後の断面図である。
【００１６】
【図５】図５は、図４のシリコン基板から銅シード層を除去した後の断面図である。
【００１７】
【図６】図６は、図５のシリコン基板からバリヤメタル（チタン）層を除去した後の断面図である。
【発明を実施するための形態】
【００１８】
本発明の銅または銅合金用エッチング液は、銅または銅合金とニッケルを同時に有する電子基板から銅または銅合金を選択的にエッチングする工程用のエッチング液であって、酸基を分子内に有するキレート剤（Ａ）、過酸化水素（Ｂ）、およびオキシエチレン鎖を分子内に有する界面活性剤（Ｃ）を必須成分とする。
【００１９】
本発明において、エッチングされる銅または銅合金とニッケルを同時に有する電子基板としては、半導体、フラットパネルディスプレーに使用されるものが挙げられ、銅としては化学気相成長法（ＣＶＤ法）、物理的気相成長法（ＰＶＤ法）、原子層堆積法（ＡＬＤ法）、めっきで形成されたもの等が挙げられる。また、ニッケルも上記の方法で形成されたもの等が挙げられる。
【００２０】
本発明において、銅または銅合金のエッチング処理方法としては、浸漬式エッチングや枚葉式エッチングなどが挙げられる。
【００２１】
本発明のエッチング液は通常１０〜１００℃の範囲、好ましくは２０℃〜８０℃の温度条件で使用する。１０℃以上であればエッチング速度の点で好ましく、１００℃以下の温度であればエッチング速度にバラツキが生じない点で好ましい。
【００２２】
本発明の銅または銅合金用エッチング液の第１の必須成分である酸基を分子内に有するキレート剤（Ａ）は銅または銅合金のエッチング速度を高める作用がある。
本発明のおける酸基を分子内に有するキレート剤（Ａ）は、キレート効果を有するための官能基を２個以上有するものであって、そのうちの１個以上が酸基であれば、他の官能基として酸基でもよいし、例えば中性の水酸基、フェノール性水酸基などでもよい。
本発明のおけるキレート剤（Ａ）中の酸基としては、カルボキシル基、ホスホン基、スルホン基、リン酸基、硫酸基、硝酸基、ホウ酸基などが挙げられる。  
【００２３】
酸基としてカルボキシル基を２個以上含む有機酸またはその塩（Ａ１）、酸基としてホスホン酸基を２個以上含む有機酸またはその塩（Ａ２）、酸基としてスルホン酸基を２個以上含む有機酸またはその塩（Ａ３）、酸基としてカルボキシル基とホスホン酸基をそれぞれ１個以上含む有機酸またはその塩（Ａ４）などが挙げられる。
また、酸基を分子内に有するキレート剤（Ａ）としては、キレート効果を示す水酸基を分子内に有するものであれば、酸基としてカルボキシル基、ホスホン酸基またはスルホン酸基を１個だけ含むキレート剤（Ａ５）であっても差しつかえない。
【００２４】
酸基としてカルボキシル基を２個以上含む有機酸またはその塩（Ａ１）としては、エチレンジアミンテトラ酢酸（塩）、ジエチレントリアミンペンタ酢酸（塩）、トリエチレンテトラミンヘキサ酢酸（塩）、ヒドロキシエチルエチレンジアミン三酢酸（塩）、ジヒドロキシエチルエチレンジアミン四酢酸（塩）、ニトリロ酸酢酸（塩）、ヒドロキシエチルイミノ二酢酸（塩）、β−アラニンジ酢酸（塩）、アスパラギン酸ジ酢酸（塩）、メチルグリシンジ酢酸（塩）、イミノジコハク酸（塩）、セリンジ酢酸（塩）、ヒドロキシイミノジコハク酸（塩）、酒石酸（塩）、クエン酸（塩）、ピロメリット酸（塩）、ベンゾポリカルボン酸（塩）、シクロペンタンテトラカルボン酸（塩）などが挙げられる。
【００２５】
酸基としてホスホン酸基を２個以上含む有機酸またはその塩（Ａ２）としては、メチルジホスホン酸（塩）、アミノトリ（メチレンホスホン酸）（塩）、１−ヒドロキシエチリデン−１、１−ジホスホン酸（塩）、エチレンジアミンテトラ（メチレンホスホン酸）（塩）、ヘキサメチレンジアミンテトラ（メチレンホスホン酸）（塩）、プロピレンジアミンテトラ（メチレンホスホン酸）（塩）、ジエチレントリアミンペンタ（メチレンホスホン酸）（塩）、トリエチレンテトラミンヘキサ（メチレンホスホン酸）（塩）、トリアミノトリエチルアミンヘキサ（メチレンホスホン酸）（塩）、トランス−１、２−シクロヘキサンジアミンテトラ（メチレンホスホン酸）（塩）、グリコールエーテルジアミンテトラ（メチレンホスホン酸）（塩）、テトラエチレンペンタミンヘプタ（メチレンホスホン酸）（塩）等が挙げられる。
【００２６】
酸基としてスルホン酸基を２個以上含む有機酸またはその塩（Ａ３）としては、メタンジスルホン酸（塩）、エタンジスルホン酸（塩）、フェノールジスルホン酸（塩）、ナフタレンジスルホン酸（塩）、ピペラジン‐１，４‐ビス（２‐エタンスルホン酸）（塩）等が挙げられる。
【００２７】
酸基としてカルボキシル基とホスホン酸基をそれぞれ１個以上含む有機酸またはその塩（Ａ４）としては、ホスホノ酢酸（塩）、２−ヒドロキシ−２−ホスホノ酢酸（塩）、カルボキシホスホン酸（塩）、３−ホスホノプロピオン酸（塩）、４−（３−ホスホノプロピル）−２−ピペラジンカルボン酸（塩）等が挙げられる。
【００２８】
水酸基と酸基としてカルボキシル基、ホスホン酸基またはスルホン酸基を１個だけ含むキレート剤（Ａ５）としては、乳酸（塩）、サリチル酸（塩）、没食子酸（塩）、２‐ヒドロキシエチルホスホン酸（塩）、２‐ヒドロキシエタンスルホン酸（塩）等が挙げられる。
【００２９】
酸基を分子内に有するキレート剤（Ａ）のうち銅または銅合金のエッチング速度の観点から好ましいものは酸基としてカルボキシル基を２個以上含む有機酸またはその塩（Ａ１）、酸基としてホスホン酸基を２個以上含む有機酸またはその塩（Ａ２）、酸基としてスルホン酸基を２個以上含む有機酸またはその塩（Ａ３）であり、さらに好ましいのは酸基としてホスホン酸基を２個以上含む有機酸（Ａ２）である。
【００３０】
酸基を分子内に有するキレート剤（Ａ）は単独または２つ以上を同時に併用することができる。
【００３１】
酸基を分子内に有するキレート剤（Ａ）含有量は銅または銅合金のエッチング速度の観点から、エッチング液の合計重量に基づいて、０．１〜５０重量％が好ましく、さらに好ましくは０．５〜３０重量％、特に好ましくは１〜２０重量％である。
【００３２】
本発明の第２の必須成分である過酸化水素（Ｂ）はエッチング速度を高める作用がある。過酸化水素（Ｂ）としては過酸化水素の水溶液を使用することができる。
【００３３】
過酸化水素（Ｂ）含有量は、エッチング速度の観点から、エッチング液の合計重量に基づいて、純分換算で０．０５〜２０重量％が好ましく、さらに好ましくは０．１〜１０重量％、特に好ましくは０．２〜５重量％である。
【００３４】
本発明の第３の必須成分であるオキシエチレン鎖を分子内に有する界面活性剤（Ｃ）は、分子内にオキシエチレン鎖を有するものであればよく、アルキルアミンのエチレンオキサイド（以下、エチレンオキサイドを「ＥＯ」と略記する。）付加物（Ｃ１）、１価アルコールのＥＯ付加物（Ｃ２）、多価アルコールのＥＯ付加物（Ｃ３）、エチレンオキサイドプロピレンオキサイド共重合体（Ｃ４）、アルキルフェノールのＥＯ付加物（Ｃ５）、脂肪酸のＥＯ付加物（Ｃ６）などのノニオン界面活性剤、アルキルアルコールのＥＯ付加物の末端を変性したアニオン界面活性剤（Ｃ７）、アルキルフェノールのＥＯ付加物の末端を変性したアニオン界面活性剤（Ｃ８）などを挙げることができる。
【００３５】
アルキルアミンのＥＯ付加物（Ｃ１）してはオクチルアミンのＥＯ付加物、ラウリルアミンのＥＯ付加物等が挙げられる。
【００３６】
１価アルコールのＥＯ付加物（Ｃ２）としては、ポリオキシエチレンオクチルエーテル、ポリオキシエチレンラウリルエーテル、ポリオキシエチレンステアリルエーテル等が挙げられる。
【００３７】
多価アルコールのＥＯ付加物（Ｃ３）としては、ショ糖のＥＯ付加物、ソルビトールのＥＯ付加物、ペンタエリスリトールのＥＯ付加物；ソルビタンのラウリン酸モノエステルのＥＯ付加物等が挙げられる。
【００３８】
エチレンオキサイドプロピレンオキサイド共重合体（Ｃ４）としては、ポリオキシプロピレングリコールのエチレンオキサイド付加物、ポリオキシエチレングリコールのプロピレンオキサイド付加物が挙げられる。エチレンオキサイドの付加モル数は１〜３００、プロピレンオキサイドの付加モル数は１〜３００のものが挙げられる。
エチレンオキサイドプロピレンオキサイド共重合体（Ｃ４）を（Ｃ）成分として用いると消泡剤としての効果も有しているため特に有益である。
【００３９】
アルキルフェノールのＥＯ付加物（Ｃ５）としてはポリオキシエチレンノニルフェニルエーテル、ポリオキシエチレンオクチルフェニルエーテル等が挙げられる。
【００４０】
脂肪酸のＥＯ付加物（Ｃ６）としてはモノステアリン酸ポリエチレングリコール、ジステアリン酸ポリエチレングリコール、モノオレイン酸ポリエチレングリコール、ジオレイン酸ポリエチレングリコール等が挙げられる。
【００４１】
アルキルアルコールのＥＯ付加物の末端を変性したアニオン界面活性剤（Ｃ７）としては、上記の１価アルコールのＥＯ付加物（Ｃ２）を有機酸で変性したアニオン界面活性剤であり、ポリオキシエチレンオクチルエーテル酢酸（塩）、ポリオキシエチレンラウリルエーテル酢酸（塩）、ポリオキシエチレンオクチルエーテルスルホコハク酸（塩）、ポリオキシエチレンラウリルエーテルスルホコハク酸（塩）ポリオキシエチレンオクチルエーテル硫酸エステル（塩）、ポリオキシエチレンラウリルエーテル硫酸エステル（塩）等が挙げられる。
【００４２】
アルキルフェノールのＥＯ付加物の末端を変性したアニオン界面活性剤（Ｃ８）としては、上記のアルキルフェノールのＥＯ付加物（Ｃ５）を有機酸で変性したアニオン界面活性剤であり、ポリオキシエチレンノニルフェニルエーテル硫酸エステル（塩）、ポリオキシエチレンオクチルフェニルエーテル硫酸エステル（塩）等が挙げられる。
【００４３】
オキシエチレン鎖を分子内に有する界面活性剤（Ｃ）のＥＯの付加モル数としては、銅または銅合金とニッケルのエッチング速度比の観点から１〜２０、好ましくは２〜１５である。
【００４４】
オキシエチレン鎖を分子内に有する界面活性剤（Ｃ）のうち、銅または銅合金とニッケルのエッチング速度比の観点、銅めっき層（図４中の６）が銅シード（図４中の４）よりもエッチングが少ないという観点、ウエハへのエッチング液の濡れ広がりの良さの観点から好ましいものはアルキルアミンのＥＯ付加物（Ｃ１）、エチレンオキサイドプロピレンオキサイド共重合体（Ｃ４）、アルキルアルコールのＥＯ付加物の末端を変性したアニオン界面活性剤（Ｃ７）である。金属不純物が少ないという観点からアルキルアミンのＥＯ付加物（Ｃ１）がさらに好ましく、抑泡効果の観点からエチレンオキサイドプロピレンオキサイド共重合体（Ｃ４）がさらに好ましい。
【００４５】
オキシエチレン鎖を分子内に有する界面活性剤（Ｃ）は単独または２種以上を併用することができる。
【００４６】
本発明の酸基を分子内に有するキレート剤（Ａ）と過酸化水素（Ｂ）の重量比（Ａ）／（Ｂ）は銅または銅合金のエッチング速度の観点から好ましくは１〜３０、さらに好ましくは２〜２０、特に好ましくは３〜１０である。
【００４７】
本発明の酸基を分子内に有するキレート剤（Ａ）と界面活性剤（Ｃ）の重量比（Ａ）／（Ｃ）は銅または銅合金とニッケルのエッチング速度比と泡立ちの観点から好ましくは１〜１００、さらに好ましくは２〜５０、特に好ましくは５〜３０である。
【００４８】
本発明のエッチング液は（Ａ）、（Ｂ）、（Ｃ）を溶剤中に混合して使用することが望ましい。その溶剤としては水、アルコール、グリコールエーテル、エーテル、エステル、ケトン、カーボネート、アミド等が挙げられる。
【００４９】
アルコールとしては、メタノ−ル、エタノール、イソプロパノール、ｎ−プロパノール、ｎ−ヘキサノール、ｎ−オクタノール、２−エチルヘキサノール、シクロヘキサノール、エチレングリコール、プロピレングリコール、１，４−ブタンジオール、１，６−ヘキサンジオール、テトラヒドロフルフリルアルコール、グリセリンなどが挙げられる。
【００５０】
グリコールエーテルとしては、プロピレングリコールモノメチルエーテル、プロピレングリコールモノメチルエーテルアセテート、エチレングリコールモノメチルエーテル、エチレングリコールモノメチルエーテルアセテート、エチレングリコールモノメチルエーテルプロピオネート、エチレングリコールモノブチルエーテル、エチレングリコールモノブチルエーテルアセテートなどが挙げられる。
【００５１】
エーテルとしては、ジエチルエーテル、ジソプロピルエーテル、ジブチルエーテル、テトラヒドロフラン、１，４−ジオキサンなどが挙げられる。
【００５２】
エステルとしては、乳酸エチル、３−メトキシプロピオン酸メチル、酢酸メチル、酢酸エチル、酢酸プロピル、γ−ブチロラクトンなどが挙げられる。
【００５３】
ケトンとしては、アセトン、メチルエチルケトン、メチルイソピロピルケトン、メチルイソブチルケトン、メチルアミルケトン、シクロペンタノン、シクロヘキサノンなどが挙げられる。
【００５４】
カーボネートとしては、ジメチルカーボネート、ジエチルカーボネート、エチレンカーボネート、プロピレンカーボネートなどが挙げられる。
【００５５】
アミドとしては、Ｎ，Ｎ−ジメチルアセトアミド、Ｎ，Ｎ−ジメチルホルムアミドなどが挙げられる。
【００５６】
エッチング液の溶剤として取り扱いやすさの観点から好ましいのは水である。
【００５７】
本発明のエッチング液は配線金属の保護の目的で必要に応じてトリアゾール類、イミダゾール類、チオール化合物、糖アルコール類などの腐食防止剤を添加することができる。
【００５８】
トリアゾール類としては、ベンゾトリアゾール、ｏ−トリルトリアゾール、ｍ−トリルトリアゾール、ｐ−トリルトリアゾール、カルボキシベンゾトリアゾール、１−ヒドロキシベンゾトリアゾール、ニトロベンゾトリアゾール、ジヒドロキシプロピルベンゾトリアゾール等が挙げられる。
イミダゾール類としては、イミダゾール、ベンズイミダゾール、ベンズイミダゾールカルボン酸、イミダゾール−２−カルボン酸、イミダゾール−４−カルボン酸、イミダゾール−２−カルボキシアルデヒド、イミダゾール−４−カルボキシアルデヒド、４−イミダゾールジチオカルボン酸等が挙げられる。
チオール化合物としては、メルカプトチアゾール、メルカプトエタノール、チオグリセロール等が挙げられる。
糖アルコールとしては、エリスリトール、トレイトール、アラビニトール、キシリトール、リビトール、マンニトール、ソルビトール、マルチトイノシトール等が挙げられる。
【００５９】
本発明のエッチング液は配線金属の保護の目的で必要に応じて酸化防止剤を添加することができる。
酸化防止剤としては、カテキン、トコフェロール、カテコール、メチルカテコール、エチルカテコール、ｔｅｒｔ−ブチルカテコール、没食子酸、没食子酸メチル、没食子酸プロピル等のフェノール類、３−ヒドロキシフラボン、アスコルビン酸等が挙げられる。
【００６０】
本発明のエッチング液には、ｐＨ調整の目的で塩基性化合物または酸性化合物を添加することができる。
その目的で添加する塩基性化合物は、アンモニア、アミンまたはテトラアルキルアンモニウムヒドロキシド、含窒素複素環式化合物である。また、その目的で添加する酸性化合物は、硫酸、塩酸、硝酸、フッ化水素酸などの無機酸、酢酸などの有機酸である。
【００６１】
また、エッチング速度を安定化する目的で、無機酸またはその塩を添加することが有効である。このような無機酸としては、硫酸、塩酸、硝酸、フッ化水素酸などが好ましい。
【００６２】
アミンとしては、脂肪族アミン、アルカノールアミン、アルキレンジアミン、ポリアルキレンポリアミン、芳香族アミン、脂環式アミン、グアニジンなどが挙げられる。
【００６３】
脂肪族アミンとしては、メチルアミン、エチルアミン、プロピルアミン、イソプロピルアミン、ブチルアミン、ヘキシルアミン、ジメチルアミン、エチルメチルアミン、プロピルメチルアミン、ブチルメチルアミン、ジエチルアミン、プロピルエチルアミン、ジイソプロピルアミン、トリメチルアミン、エチルジメチルアミン、ジエチルメチルアミン、トリエチルアミン、トリｎ−プロピルアミン、トリｎ−ブチルアミン等が挙げられる。
【００６４】
アルカノールアミンとしては、モノエタノールアミン、ジエタノールアミン、トリエタノールアミン、ジメチルアミノエタノール、ジエチルアミノエタノール、２−アミノ−２−メチル−１−プロパノール、Ｎ−（アミノエチル）エタノールアミン、Ｎ，Ｎ−ジメチル−２−アミノエタノール、２−（２−アミノエトキシ）エタノール等が挙げられる。
【００６５】
アルキレンジアミンとしては、エチレンジアミン、プロピレンジアミン、トリメチレンジアミン、テトラメチレンジアミン、ヘキサメチレンジアミン等が挙げられる。
【００６６】
ポリアルキレンポリアミンとしては、ジエチレントリアミン、トリエチレンテトラミン、テトラエチレンペンタミン、ヘキサメチレンヘプタミン、イミノビスプロピルアミン、ビス（ヘキサメチレン）トリアミン、ペンタエチレンヘキサミン等が挙げられる。
【００６７】
芳香族アミンとしては、アニリン、フェニレンジアミン、トリレンジアミン、キシリレンジアミン、メチレンジアニリン、ジフェニルエーテルジアミン、ナフタレンジアミン、アントラセンジアミン等が挙げられる。
【００６８】
脂環式アミンとしてはイソホロンジアミン、シクロヘキシレンジアミン、ピペラジン、Ｎ−アミノエチルピペラジン、１，４−ジアミノエチルピペラジン等が挙げられる。
【００６９】
テトラアルキルアンモニウムヒドロキシドとしては、テトラメチルアンモニウムヒドロキシド、テトラエチルアンモニウムヒドロキシド、コリン等が挙げられる。
【００７０】
含窒素複素環式化合物としては、ピロール、イミダゾール、ピラゾール、オキサゾール、チアゾール、ピリジン、ピリミジン、ピリダジン、ピラジン、ビピリジン、フェナントロリン等が挙げられる。
【００７１】
本発明のエッチング液は配線金属の保護の目的で必要に応じて消泡剤を添加することができる。
【００７２】
消泡剤としては、シリコーン消泡剤、長鎖アルコール消泡剤、脂肪酸エステル消泡剤及び金属セッケン消泡剤等が挙げられる。前述のエチレンオキサイドプロピレンオキサイド共重合体（Ｃ４）も消泡剤として使用することができる。
【００７３】
腐食防止剤、酸化防止剤、ｐＨ調整剤、消泡剤は単独で使用しても、２種以上併用してもよい。
【実施例】
【００７４】
以下、実施例及び比較例により本発明をさらに説明するが、本発明はこれらに限定されるものではない。以下、特に定めない限り、％は重量％、部は重量部を示す。
【００７５】
＜実施例１〜７および比較例１〜５＞
表１に記載したキレート剤（Ａ）、過酸化水素（Ｂ）、界面活性剤（Ｃ）、および水をポリプロピレン製の容器中で混合して、本発明のエッチング液と比較のためのエッチング液を得た。
【００７６】
【表１】
2012062572.tif 000003
【００７７】
なお、表中の記号は以下の化合物を表す。
（Ａ−１）：クエン酸
（Ａ−２）：６０％１−ヒドロキシエチリデン−１，１−ジホスホン酸水溶液
（Ａ−３）：１，２−エタンジスルホン酸二水和物
（Ａ−４）：ニトリロトリスメチレンホスホン酸
（Ｂ−１）：３５％過酸化水素水
（Ｃ−１）：ラウリルアミンのＥＯ８モル付加物
（Ｃ−２）：ラウリルアルコールのＥＯ２．５モル付加物の硫酸エステルナトリウム塩
（Ｃ−３）：ポリオキシプロピレングリコールのＥＯ付加物（プロピレンオキサイド平均３１モル、エチレンオキサイド平均４５モル）
（Ｃ’−１）：塩化ステアリルトリメチルアンモニウム
【００７８】
性能評価として、銅のエッチング時間とニッケルのエッチング性能（エッチング量）を以下の方法で行った。
【００７９】
＜銅のエッチング時間＞
銅のエッチング時間を、以下の操作方法で銅シード層の光沢が消失するまでの時間で評価した。
（１）シリコン基板に加工を加えて図４の状態まで作成したウエハ（銅シード層の厚み１μｍ）を１５ｍｍ角の正方形に切断してテストピースを作成した。なお、走査型電子顕微鏡（日立ハイテク社製Ｓ−４８００）でウエハを１ｃｍ各に切断したテストピースの断面を観察したところ、バンプの幅は約３０μｍ、バンプの高さは約８μｍであった。銅シード層の厚みは１μｍであった。
（２）実施例１〜７および比較例１〜５で作成したエッチング液をポリプロピレン製の容器に入れて撹拌し、この中に上記のテストピースを浸漬する。
（３）液中に浸漬した状態でテストピースの表面を目視で観察し、銅シード層の全面の銅光沢が消失する（図５の３：チタン層の全面が見える状態）までの時間を測定する。
この目的で使用される本発明のエッチング液においては、  銅光沢の消失時間が１０分以内であることが好ましい。
なお、６０分で光沢が消失しなかったものは、６０分で浸漬を中止し、表１中には「＞６０」と表記した。
【００８０】
＜ニッケルのエッチング量＞
走査型電子顕微鏡（日立ハイテク社製Ｓ−４８００）で、銅シード層をエッチングする前のテストピースとエッチング後のテストピースのそれぞれニッケル層の浸食の程度とその幅が確認できる側面の写真撮影をした。そして、写真画像から、銅シード層をエッチングする前のテストピースのニッケル層（図４の７）の幅Ａ１（μｍ）と、エッチング後のテストピースのニッケル層（図５の７）の幅Ａ２（μｍ）を測定した。エッチング前後のニッケル層の幅の差Ａ１−Ａ２が１．０μｍ未満のものを○、差が１．０μｍ以上のものを×と判定した。
【００８１】
表１から明らかなように、実施例１〜７では、銅シード層のエッチングが速く、その反面、ニッケル部分のエッチングが認められず、所望のバンプを形成することができた。
一方、本発明のオキシエチレン鎖を分子内に有する界面活性剤（Ｃ）を含んでいない比較例１および比較例２は銅シード層のエッチングは速いものの、ニッケルをエッチングしてしまい、バンプが変形し、使用できなくなる。
また、本発明の本発明のキレート剤（Ａ）の代わりに硫酸を使用した比較例３についても銅シード層のエッチングは速いものの、ニッケルをエッチングしてしまい、バンプが変形し、使用できなくなる。
本発明のキレート剤（Ａ）を含まない比較例４については銅シード層もニッケルもエッチングしない。
過酸化水素（Ｂ）を含まない比較例５については銅シード層もニッケルもエッチングしない。
【産業上の利用可能性】
【００８２】
本発明の銅または銅合金用エッチング液は、銅または銅合金とニッケルを同時に有する物品に対して銅または銅合金のエッチングを高選択的に行うことができるという点で優れているため、プリント配線基板、フラットパネルディスプレー、ＭＥＭＳ、半導体装置などの電子基板製造時の工程用薬剤として有用である。
【符号の説明】
【００８３】
図１〜図６中の数字１〜９は、以下を表す。
１：  シリコン基板
２：  シリコン酸化膜
３：  チタン層
４：  銅シード層
５：  レジスト樹脂
６：  銅めっき層
７：  ニッケルめっき層
８：  金めっき層
９：  バンプ    
【図１】
2012062572.tif 000004
【図２】
2012062572.tif 000005
【図３】
2012062572.tif 000006
【図４】
2012062572.tif 000007
【図５】
2012062572.tif 000008
【図６】
2012062572.tif 000009